"式I~VI[式中:R1は、芳香族基上の0~z個の置換基を表し、zは、利用可能な置換基位置の最大数であり、R1は、それぞれの出現において同一または異なっていて、D、アルキル、アリール、アルコキシ、アリールオキシ、オキシアルキル、アルケニル、シリル、またはシロキサンであり;Ar1、Ar2、およびAr3は、それぞれの出現において同一または異なっていて、アリール基であり;aは2~6の整数であり;およびbは1~3の整数である]の1つを有する電気活性化合物。少なくとも10が重水素化されている、請求項1に記載の化合物。Ar1およびAr2が、同一または異なっていて、式a:[式中:R2は、それぞれの出現において同一または異なっていて、H、D、アルキル、アルコキシ、シロキサン、またはシリルであるか、あるいは隣接したR2基は互いに結合して芳香環を形成してもよく;mは、それぞれの出現において同一または異なっていて、1~6の整数である]を有する、式I~IIIの1つを有する請求項に記載の化合物。Ar1およびAr2が、同一または異なっていて、フェニル、ビフェニル、ナフチルフェニル、ナフチルビフェニル、ターフェニル、またはクアテルフェニルである、式I~IIIの1つを有する請求項1に記載の化合物。Ar3が式b:[式中:R2は、それぞれの出現において同一または異なっていて、H、D、アルキル、アルコキシ、シロキサン、またはシリルであるか、あるいは隣接したR2基は互いに結合して芳香環を形成してもよく;Eは、単結合、CR32、O、SiR32、またはGeR32であり;R3は、アルキルまたはアリールであるか、あるいは2つのR3は互いに結合して非芳香環を形成してもよく;アステリスクは、化合物の残りの部分への結合点を示す]を有する、式IV~VIの1つを有する請求項1に記載の化合物。少なくとも1つのアリール環上に少なくとも1つの置換基が存在し、前記置換基が、D、アルキル、アルコキシ、シロキサン、またはシリルである、請求項1に記載の化合物。化合物A1~化合物A17の1つである請求項1に記載の化合物。ホスト物質とドーパント物質とを含む電気活性組成物であって、前記ホスト物質が式I~VI[式中:R1は、芳香族基上の0~z個の置換基を表し、zは、利用可能な置換基位置の最大数であり、R1は、それぞれの出現において同一または異なっていて、D、アルキル、アリール、アルコキシ、アリールオキシ、オキシアルキル、アルケニル、シリル、またはシロキサンであり;Ar1、Ar2、およびAr3は、それぞれの出現において同一または異なっていて、アリール基であり;aは2~6の整数であり;bは1~3の整数である]の1つを有する化合物である、電気活性組成物。前記ドーパントが濃い青色発光を示す、請求項8に記載の組成物。前記ドーパントがクリセン誘導体である、請求項9に記載の組成物。2つの電気接触層とそれらの間の有機光活性層とを含む有機発光デバイスであって、前記光活性層がホスト物質とドーパント物質とを含み、前記ホスト物質が式I~VI[式中:R1は、芳香族基上の0~z個の置換基を表し、zは、利用可能な置換基位置の最大数であり、R1は、それぞれの出現において同一または異なっていて、D、アルキル、アリール、アルコキシ、アリールオキシ、オキシアルキル、アルケニル、シリル、またはシロキサンであり;Ar1、Ar2、およびAr3は、それぞれの出現において同一または異なっていて、アリール基であり;aは2~6の整数であり;およびbは1~3の整数である]の1つを有する化合物である、有機発光デバイス。前記ドーパントが濃い青色発光を示す、請求項11に記載のデバイス。C.I.E.色度図に従って、発光色が0.10未満のy座標を有する、請求項12に記載のデバイス。電子デバイス用の新規の物質および組成物が引き続き必要とされている。式I~VI[式中:R1は、芳香族基上の0~z個の置換基を表し、zは、利用可能な置換基位置の最大数であり、R1は、それぞれの出現において同一または異なっていて、D、アルキル、アリール、アルコキシ、アリールオキシ、オキシアルキル、アルケニル、シリル、またはシロキサンであり;Ar1、Ar2、およびAr3は、それぞれの出現において同一または異なっていて、アリール基であり;aは2~6の整数であり;bは1~3の整数である]の1つを有する電気活性化合物が提供される。ホスト物質とエレクトロルミネセンスドーパント物質とを含み、ホスト物質が前述の式I~VIの1つを有する化合物である電気活性組成物がさらに提供される。2つの電気接触層とそれらの間の有機電気活性層とを含む有機電子デバイスであって、電気活性層が上述の電気活性組成物を含む有機電子デバイスも提供される。以上の一般的説明および以下の詳細な説明は、単に例示的および説明的なものであり、添付の請求項において定義される本発明を限定するものではない。本明細書で提示する概念がいっそう理解されるように添付図で実施形態を説明する。多くの態様および実施形態が以上に記載されているが、それらは例示的なものであり、限定するものではない。本明細書を読めば、本発明の範囲から逸脱することなく他の態様および実施形態が可能であることが、当業者には理解されよう。実施形態のいずれか1つまたはそれ以上における他の特徴および利点は、以下の詳細な説明および請求項から明らかとなるであろう。詳細な説明では、最初に用語の定義と説明を扱い、その後、電気活性化合物、電気活性組成物、電子デバイス、そして最後に実施例を扱う。1.用語の定義と説明以下に説明する実施形態の詳細を扱う前に、一部の用語について定義または説明を行う。アルキルという用語は、脂肪族炭化水素に由来する基を意味することを意図する。実施形態によっては、アルキル基は1~20個の炭素原子を有する。アリールという用語は、芳香族炭化水素に由来する基を意味することを意図する。芳香族化合物という用語は、非局在パイ電子を有する少なくとも1つの不飽和環状基を含む有機化合物を意味することを意図する。この用語は、炭素原子および水素原子のみを有する芳香族化合物と、環状基中の1つまたは複数の炭素原子が窒素、酸素、硫黄などの別の原子で置換されている複素環式芳香族化合物との両方を含むことを意図する。実施形態によっては、アリール基は4~30個の炭素原子を有する。電荷輸送という用語は、層、物質、部材、または構造を表す場合、そのような層、物質、部材、または構造が、比較的効率的かつ少ない電荷損失で、そのような層、物質、部材、または構造の厚さを通過するそのような電荷の移動を促進することを意味することを意図する。正孔輸送物質は正電荷を促進し;電子輸送物質は負電荷を促進する。発光物質も、ある程度の電荷輸送特性を有する場合があるが、電荷を輸送する層、物質、部材、または構造という用語は、主要な機能が発光である層、物質、部材、または構造を含むことを意図しない。重水素化されているという用語は、少なくとも1つの利用可能なHがDで置換されていることを意味することを意図する。重水素化類似体という用語は、1つまたは複数の利用可能な水素が重水素で置換されている化合物または基の構造類似体を意味する。重水素化化合物中または重水素化類似体中、重水素は、天然存在レベルの少なくとも100倍存在する。ドーパントという用語は、ホスト物質を含む層中で、その層の電子的特性、あるいは放射線の放出、受容、またはフィルタリングの目標波長を、そのような材料を含まない層の電子的特性、あるいは放射線の放出、受容、またはフィルタリングの波長に対して変化させる物質を意味することを意図する。電気的活性という用語は、層または物質に言及している場合、デバイスの動作が電子的に促進される層または物質を指すことを意図する。電気活性物質の例としては、電荷の伝導、注入、輸送または遮断を行う物質電荷は電子または正孔のいずれかでありうる、または放射線を発するかまたは電子-正孔ペアの濃度の変化を示す放射線を受けたとき物質があるが、これらに限定されない。不活性物質の例としては、平坦化物質、絶縁物質、および環境障壁物質environmentalbarriermaterialsがあるが、これらに限定されない。エレクトロルミネセンスという用語は、物質を通過する電流に応答したその物質から光の放出を意味する。エレクトロルミネセンスのは、エレクトロルミネセンスが可能な物質を意味する。発光極大という用語は、発せられる放射線の最高強度を意味することを意図する。発光極大は、対応する波長を有する。縮合アリールという用語は、2つ以上の縮合芳香環を有するアリール基を意味する。ヘテロという接頭語は、1つまたは複数の炭素原子が異なる原子で置換されていることを示す。実施形態によっては、ヘテロ原子は、O、N、S、またはそれらの組み合わせである。ホスト物質という用語は、ドーパントが加えられる場合も加えられない場合もある、通常は層の形態である物質を意味することを意図する。ホスト物質は、電子的特性、あるいは放射線を放出、受容、またはフィルタリングする能力を有する場合もあるいは有さない場合もある層という用語は、膜という用語と同義語的に使用され、目的の領域を覆うコーティングを表す。この用語は大きさによって限定されるものではない。この領域は、デバイス全体と同じくらい大きくても、あるいは実際の表示装置など特定の機能領域と同じくらい小さくても、あるいは単一のサブピクセルと同じくらい小さくても構わない。層および膜は、蒸着、液体付着連続技法および不連続技法、および熱転写を含め、従来の任意の付着技法で形成できる。連続付着技法としては、スピンコーティング、グラビアコーティング、カーテンコーティング、浸漬被覆、スロットダイコーティングslot-diecoating、吹付け塗り、および連続ノズルコーティングがあるが、これらに限定されない。不連続付着技法としては、インクジェット印刷、グラビア印刷、およびスクリーン印刷があるが、これらに限定されない。有機電子デバイスまたはときにはただの電子デバイスという用語は、1種または複数種の有機半導体活性層または有機半導体活性物質を含むデバイスを意味することを意図する。光活性という用語は、印加された電圧によって活性化されると発光する物質発光ダイオード中または化学セル中など、あるいは、放射エネルギーに応答し、バイアス電圧の印加を使用して、または使用せずに信号を発生する物質光検出器中などを意味する。シロキサンという用語は、RO3Si-基[ここで、Rは、H、D、C1~20アルキル、またはフルオロアルキルである]を意味する。シリルという用語は、-SiR3基[ここで、Rは、それぞれの出現において同一または異なっていて、アルキル基またはアリール基である]を意味する。ヘテロという接頭語は、1つまたは複数の炭素原子が異なる原子で置換されていることを示す。実施形態によっては、異なる原子は、N、O、またはSである。フルオロという接頭語は、1つまたは複数の水素原子がフッ素原子で置換されていることを示す。特に記載のない限り、すべての基は非置換であっても置換されていてもよい。特に記載のない限り、すべての基は、可能であれば、直鎖状、分枝状、または環状であってよい。実施形態によっては、置換基は、D、アルキル、アルコキシ、アリール、シリル、またはシロキサンである。本明細書において、特に明記されず、使用される文脈によって反対の意味で示されるのでなければ、本発明の対象の実施形態が、特定の特徴または構造を含んでなる、特定の特徴または構造を含む、特定の特徴または構造を含有する、特定の特徴または構造を有する、特定の特徴または構造で構成される、あるいは特定の特徴または構造によって構成される、あるいは特定の特徴または構造が構成要素であると記載または説明される場合、明確に記載または説明される特徴または要素に加えて1つまたは複数の特徴または要素がその実施形態に存在することができる。本発明の対象の別の一実施形態が、特定の特徴または要素から本質的になると記載または説明されるのは、その実施形態において、その実施形態の動作原理または際だった特徴を実質的に変化させる特徴および要素が、その中には存在しない場合である。本発明の対象のさらに別の一実施形態が、特定の特徴または要素からなると記載されるのは、その実施形態において、またはそれらの実質的でない変形において、具体的に記載または説明される特徴または要素のみが存在する場合である。さらに、反対の意味で明記されない限り、またはは、包含的なまたはを意味するのであって、排他的なまたはを意味するのではない。例えば、条件AまたはBが満たされるのは、Aが真でありまたは存在しBが偽であるまたは存在しない、Aが偽でありまたは存在せずBが真であるまたは存在する、ならびにAおよびBの両方が真であるまたは存在するのいずれか1つによってである。また、本明細書に記載する要素および成分を説明するためにaまたはanが使用される。これは単に便宜的なものであり、本発明の範囲の一般的な意味を提供するために行われている。この記述は、1つまたは少なくとも1つを含むものと読むべきであり、明らかに他の意味となる場合を除けば、単数形は複数形をも含んでいる。元素周期表中の縦列に対応する族の番号は、CRCHandbookofChemistryandPhysics,81stEdition2000-2001に見ることができる新表記法NewNotationの規則を使用している。特に定義されていない限り、本明細書に用いられている技術用語および科学用語はすべて、本発明が関係する技術分野の当業者が一般的に理解するのと同じ意味を有する。本明細書に記載する方法および物質と同様または同等の方法および物質を本発明の実施または試験に使用できるが、好適な方法および物質を以下に記載しておく。本明細書で挙げる刊行物、特許出願、特許、および他の文献はすべて、特定の節が引用される場合を除けば、それらの記載内容全体が援用される。矛盾が生じる場合には、定義を含めて本明細書に従うものとする。さらに、そうした物質、方法、および実施例は例示にすぎず、限定することを意図するものではない。本明細書に記載されていない程度の、具体的な物質、処理行為、および回路に関する多くの詳細は従来通りであり、それらについては、有機発光ダイオードディスプレイ、光検出器、光電池、および半導体要素の技術分野の教科書およびその他の情報源中に見ることができる。2.電気活性化合物本発明の電気活性化合物は、式I~VI[式中:R1は、芳香族基上の0~z個の置換基を表し、zは、利用可能な置換基位置の最大数であり、R1は、それぞれの出現において同一または異なっていて、D、アルキル、アリール、アルコキシ、アリールオキシ、オキシアルキル、アルケニル、シリル、またはシロキサンであり;Ar1、Ar2、およびAr3は、それぞれの出現において同一または異なっていて、アリール基であり;aは2~6の整数であり;およびbは1~3の整数である]の1つを有する。式I~VIの実施形態によっては、アリール基Ar1、Ar2、およびAr3、ならびに任意のアリール置換基は、2つ以下の縮合環を有する。実施形態によっては、アリール基は、1つまたは複数の環を有する。アリール基は、非置換であっても、置換されていてもよい。実施形態によっては、置換アリール基は、D、アルキル、アルコキシ、フェニル、ナフチル、シリル、シロキサン、またはそれらの組み合わせである1つまたは複数の置換基を有する。式I~IIIの実施形態によっては、Ar1およびAr2は、同一または異なっていて、式a:[式中:R2は、それぞれの出現において同一または異なっていて、H、D、アルキル、アルコキシ、シロキサンまたはシリルであるか、あるいは隣接したR2基は互いに結合して芳香環を形成してもよく;mは、それぞれの出現において同一または異なっていて、1~6の整数である]を有する。実施形態によっては、Ar1およびAr2は、同一または異なっていて、フェニル、ビフェニル、ナフチルフェニル、ナフチルビフェニル、ターフェニル、またはクアテルフェニルである。ターフェニル基およびクアテルフェニル基は、直線配置パラ結合または非直線配置で互いに結合することができる。式IV~VIの実施形態によっては、Ar3は式b:[式中:R2は、それぞれの出現において同一または異なっていて、H、D、アルキル、アルコキシ、シロキサン、またはシリルであるか、あるいは隣接したR2基は互いに結合して芳香環を形成してもよく;Eは、単結合、CR32、O、SiR32、またはGeR32であり;およびR3は、アルキルまたはアリールであるか、あるいは2つのR3は互いに結合して非芳香環を形成してもよい]を有する。式I~VIの実施形態によっては、少なくとも1つのアリール環上に少なくとも1つの置換基が存在する。実施形態によっては、その置換基は、D、アルキル、アルコキシ、シロキサン、またはシリルである。実施形態によっては、式I~VIの1つを有する電気活性化合物は重水素化されている。実施形態によっては、電気活性化合物は少なくとも10が重水素化されている。が重水素化されているまたはの重水素化はパーセント値で表される重陽子の、水素重陽子の合計に対する比を意味する。重水素は、同一または異なるアリール基上に存在してよい。実施形態によっては、電気活性化合物は、少なくとも20が重水素化されており;実施形態によっては、少なくとも30が重水素化されており;実施形態によっては、少なくとも40が重水素化されており;実施形態によっては、少なくとも50が重水素化されており;実施形態によっては、少なくとも60が重水素化されており;実施形態によっては、少なくとも70が重水素化されており;実施形態によっては、少なくとも80が重水素化されており;実施形態によっては、少なくとも90が重水素化されており;実施形態によっては、100が重水素化されている。本明細書に記載の電気活性化合物の一部の例としては、以下に示す化合物A1~A17があるが、これらに限定されない。本発明の新規の電気活性化合物は、周知のカップリング反応および置換反応で調製できる。次いで重水素化類似化合物は、重水素化前駆体物質を使用した類似の方法で調製することができるし、より一般的には、三塩化アルミニウムまたは塩化エチルアルミニウムなどのルイス酸H/D交換触媒の存在下で非重水素化化合物をd6-ベンゼンなどの重水素化溶媒で処理することによって、あるいは非重水素化化合物をCF3COOD、DClなどの酸で処理することによって調製することができる。代表的な調製を実施例で示している。重水素化のレベルは、NMR分析によって、および大気圧固体分析プローブ質量分析ASAP-MSなどの質量分析によって求めることができる。3.電気活性組成物本明細書に記載の電気活性組成物は:ホスト物質とドーパント物質とを含み、ホスト物質は、式I~VI[式中:R1は、芳香族基上の0~z個の置換基を表し、zは、利用可能な置換基位置の最大数であり、R1は、それぞれの出現において同一または異なっていて、D、アルキル、アリール、アルコキシ、アリールオキシ、オキシアルキル、アルケニル、シリル、またはシロキサンであり;Ar1、Ar2、およびAr3は、それぞれの出現において同一または異なっていて、アリール基であり;aは2~6の整数であり;およびbは1~3の整数である]の1つを有する化合物である。実施形態によっては、電気活性組成物は、ホスト物質とドーパント物質とから本質的になり、ホスト物質は、前述の式I~VIの1つを有する化合物である。実施形態によっては、式I~VIの1つを有するホスト物質は、トルエンに対する溶解性が少なくとも0.6重量である。実施形態によっては、トルエンに対する溶解性は少なくとも1重量である。実施形態によっては、ホスト物質は95°を超えるTgを有する。実施形態によっては、ホスト物質対ドーパントの重量比は5:1~25:1の範囲内であり;実施形態によっては10:1~20:1の範囲内である。実施形態によっては、電気活性組成物は第2のホストをさらに含む。実施形態によっては、第1のホスト物質対第2のホストの重量比は99:1~1:99の範囲内である。実施形態によっては、この比は99:1~1.5:1の範囲内であり;実施形態によっては19:1~2:1の範囲内であり;実施形態によっては9:1~2.3:1の範囲内である。第1のホスト物質は第2のホストとは異なる。実施形態によっては、第2のホストは重水素化されている。実施形態によっては、第1および第2のホストの両方が重水素化されている。実施形態によっては、第2のホストは、フェナントロリン、キノキサリン、フェニルピリジン、ベンゾジフラン、ジフラノベンゼンdifuranobenzene、インドロカルバゾール、ベンゾイミダゾール、トリアゾロピリジン、ジヘテロアリールフェニル、金属キノリネート錯体complexe、それらの置換誘導体、それらの重水素化類似体、またはそれらの組み合わせである。実施形態によっては、電気活性組成物は2種類以上のエレクトロルミネセンスドーパント物質を含む。実施形態によっては、組成物は3種類のドーパントを含む。本明細書に記載の組成物は、OLEDデバイス用の溶液処理可能な電気活性組成物として有用である。これによって得られるデバイスは、高い効率および長い寿命を有する。実施形態によっては、本発明の物質は、光起電力技術およびTFTなどのあらゆる印刷エレクトロニクス用途に有用である。本明細書に記載の化合物は、液体付着技法を用いて膜にすることができる。ドーパントは、380~750nmの間の発光極大を有するエレクトロルミネセンスが可能な電気活性物質である。実施形態によっては、ドーパントは赤色、緑色、または青色の光を発する。実施形態によっては、ドーパントも重水素化されている。実施形態によっては、ドーパントは、少なくとも10が重水素化されており;実施形態によっては、少なくとも20が重水素化されており;実施形態によっては、少なくとも30が重水素化されており;実施形態によっては、少なくとも40が重水素化されており;実施形態によっては、少なくとも50が重水素化されており;実施形態によっては、少なくとも60が重水素化されており;実施形態によっては、少なくとも70が重水素化されており;実施形態によっては、少なくとも80が重水素化されており;実施形態によっては、少なくとも90が重水素化されており;実施形態によっては、100が重水素化されている。エレクトロルミネセンスドーパント物質としては、小分子有機ルミネセンス化合物、ルミネセンス金属錯体、およびそれらの組み合わせがある。小分子ルミネセンス化合物の例としては、ピレン、ペリレン、ルブレン、クマリン、それらの誘導体、およびそれらの混合物があるが、これらに限定されない。金属錯体の例としては、金属キレート化合物トリス8-ヒドロキシキノラトアルミニウムAlQなど;シクロメタレート化イリジウムおよび白金エレクトロルミネセンス化合物イリジウムと、フェニルピリジン配位子、フェニルキノリン配位子、フェニルイソキノリン配位子、またはフェニルピリミジン配位子との錯体などがあるが、これらに限定されない。赤色発光物質の例としては、フェニルキノリン配位子またはフェニルイソキノリン配位子を有するIrのシクロメタレート化錯体、ペリフランテン類、フルオランテン類、およびペリレン類があるが、これらに限定されない。赤色発光物質は、例えば、米国特許第6,875,524号明細書、および米国特許出願公開第2005-0158577号明細書に開示されている。緑色発光物質の例としては、ビスジアリールアミノアントラセン類、およびポリフェニレンビニレンポリマー類があるが、これらに限定されない。緑色発光物質は、たとえば、国際公開第2007/021117号パンフレットに開示されている。青色発光物質の例としては、ジアリールアントラセン類、ジアミノクリセン類、ジアミノピレン類、およびポリフルオレンポリマー類があるが、これらに限定されない。青色発光物質は、たとえば、米国特許第6,875,524号明細書、ならびに米国特許出願公開第2007-0292713号明細書および米国特許出願公開第2007-0063638号明細書に開示されている。実施形態によっては、電気活性ドーパントは、非ポリマーのスピロビフルオレン化合物、フルオランテン化合物、およびそれらの重水素化類似体からなる群から選択される。実施形態によっては、電気活性ドーパントは、アリールアミン基を有する化合物である。実施形態によっては、電気活性ドーパントは以下の式:[式中:Aは、それぞれの出現において同一または異なっていて、3~60個の炭素原子を有する芳香族基であり;Q’は、単結合、または3~60個の炭素原子を有する芳香族基であり;nおよびmは独立して、1~6の整数である]から選択される。上記式中、nおよびmは、コアQ’基上の利用可能な場所の数によって限定されうる。上記式の実施形態によっては、各式中のAおよびQの少なくとも1つが少なくとも3つの縮合環を有する。実施形態によっては、mおよびnは1である。実施形態によっては、Q’はスチリルまたはスチリルフェニル基である。実施形態によっては、Q’は、少なくとも2つの縮合環を有する芳香族基である。実施形態によっては、Q’は、ナフタレン、アントラセン、ベンゾ[a]アントラセン、ジベンゾ[a,h]アントラセン、フルオランテン、フルオレン、スピロフルオレン、テトラセン、クリセン、ピレン、テトラセン、キサンテン、ペリレン、クマリン、ローダミン、キナクリドン、ルブレン、それらの置換誘導体、およびそれらの重水素化類似体からなる群から選択される。実施形態によっては、Aは、フェニル、ビフェニル、トリル、ナフチル、ナフチルフェニル、アントラセニル、およびそれらの重水素化類似体からなる群から選択される。実施形態によっては、エレクトロルミネセンス物質は構造[式中、Aは芳香族基であり、pは1または2であり、Q’はであり、Rは、それぞれの出現において同一または異なっていて、D、アルキル、アルコキシ、またはアリールであり、隣接したR基は互いに結合して5または6員の脂肪族環を形成してもよく;Arは、同一または異なっていて、アリール基からなる群から選択される]を有する。式中の破線は、R基が存在する場合に、R基がコアQ’基上の任意の位置に存在できることを示すことを意図する。実施形態によっては、電気活性ドーパントは以下の式:[式中:Yは、それぞれの出現において同一または異なっていて、3~60個の炭素原子有する芳香族基であり;Q’’は、芳香族基、二価のトリフェニルアミン残基、または単結合である]を有する。実施形態によっては、電気活性ドーパントはアリールアセンである。実施形態によっては、電気活性ドーパントは非対称アリールアセンである。実施形態によっては、電気活性ドーパントはクリセン誘導体である。クリセンという用語は、1,2-ベンゾフェナントレンを意味することを意図する。実施形態によっては、電気活性ドーパントは、アリール置換基を有するクリセンである。実施形態によっては、電気活性ドーパントは、アリールアミノ置換基を有するクリセンである。実施形態によっては、電気活性ドーパントは、2つの異なるアリールアミノ置換基を有するクリセンである。実施形態によっては、クリセン誘導体は濃い青色発光を示す。実施形態によっては、異なる色を得るために、異なるドーパントを有する別の電気活性組成物が用いられる。実施形態によっては、ドーパントは、赤色、緑色、および青色の発光を示すように選択される。本明細書において使用される場合、赤色は580~700nmの範囲内の波長極大を有する光を意味し;緑色は480~580nmの範囲内の波長極大を有する光を意味し;青色は400~480nmの範囲内の波長極大を有する光を意味する。小分子有機ドーパント物質の例としては、以下の化合物D1~D9があるが、これらに限定されない。[式中、D/Hは、この原子位置におけるHまたはDの確率がほぼ同じであることを示す]4.電子デバイス本明細書に記載の電気活性組成物を有することで恩恵を受けることのできる有機電子デバイスとしては、1電気エネルギーを放射線に変換するデバイス例えば、発光ダイオード、発光ダイオードディスプレイ、またはダイオードレーザー、2エレクトロニクスの処理による信号を検出するデバイス例えば、光検出器、光導電セル、フォトレジスタ、光スイッチ、光トランジスタ、光電管、IR検出器、バイオセンサー、3放射線を電気エネルギーに変換するデバイスたとえば、光起電性デバイスまたは太陽電池、および41つまたは複数の有機半導体層を含む1つまたは複数の電子部品たとえば、トランジスタまたはダイオードを含むデバイスがあるが、これらに限定されない。実施形態によっては、有機発光デバイスは:陽極;正孔輸送層;光活性層;電子輸送層、および陰極を含み;光活性層が、前述の電気活性組成物を含む。有機電子デバイス構造の1つの説明図を図1に示す。デバイス100は、第1電気接触層である陽極層110と、第2電気接触層である陰極層160と、それらの間にある光活性層140とを有する。陽極の隣には正孔注入層120がある。正孔注入層の隣には、正孔輸送物質を含む正孔輸送層130がある。陰極の隣には、電子輸送物質を含む電子輸送層150があってよい。任意選択で、デバイスでは、陽極110の隣の1つまたは複数の更なる正孔注入層または正孔輸送層図示せず及び/または陰極160の隣の1つまたは複数の更なる電子注入層または電子輸送層図示せずを使用してよい。層120~150は、個別にも集合的にも活性層と呼ばれる。実施形態によっては、図2に示されるように、光活性層はピクセル化される。デバイス200において、層140はピクセルまたはサブピクセル単位141、142、および143に分割され、これらは層全体にわたって繰り返される。ピクセルまたはサブピクセル単位のそれぞれが異なる色を表す。実施形態によっては、サブピクセル単位は赤色、緑色、および青色用である。3つのサブピクセルが図中に示されているが、2つまたは4つ以上のサブピクセル単位を使用してもよい。1つの実施形態では、種々の層の厚さの範囲は以下の通りである:陽極110は500~5000Åで、1つの実施形態では1000~2000Åであり;正孔注入層120は50~3000Åで、1つの実施形態では200~1000Åであり;正孔輸送層130は50~2000Åで、1つの実施形態では200~1000Åであり;光活性層140は10~2000Åで、1つの実施形態では100~1000Åであり;層150は50~2000Åで、1つの実施形態では100~1000Åであり;陰極160は200~10000Åで、1つの実施形態では300~5000Åである。デバイス中の電子-正孔再結合域の場所したがってデバイスの発光スペクトルは、各層の相対的厚さによって影響されうる。層の厚さの所望の比率は、使用する物質のまさにその性質によって異なるであろう。デバイス100の用途に応じて、光活性層140は、印加電圧によって活性化される発光層であってよいか発光ダイオードまたは発光電気化学セルの場合など、あるいはバイアス印加電圧の有無にかかわりなく放射エネルギーに反応して信号を発生する物質の層光検出器の場合などであってよい。光検出器の例としては、光伝導セル、フォトレジスター、光電スイッチ、フォトトランジスター、および光電管、および光起電力セルがあり、これらの用語は、Markus,John,ElectronicsandNucleonicsDictionary,470and476McGrawHill,Inc.1966に記載されている通りである。a.光活性層光活性層は、前述の電気活性組成物を含む。実施形態によっては、光活性層は、式I~VIの1つを有するホスト物質と、濃い青色発光を示すドーパントとを含む。濃い青色は、420~475nmの発光波長を意味する。式I~VIの1つを有するホスト化合物は、HOMOエネルギー準位とLUMOエネルギー準位との間に広いギャップを有することができることが分かっている。これは、ドーパントが濃い青色発光を示す場合に、濃い純色の青色を示すことができるので好都合である。実施形態によっては、光活性層は、式I~VIの1つを有するホスト物質と、濃い青色発光を示すクリセンドーパントとを含む。実施形態によっては、クリセンドーパントはビスジアリールアミノクリセンである。実施形態によっては、光活性層は、式I~VIの1つを有するホスト物質と、濃い青色発光を示すクリセンドーパントとから本質的になる。実施形態によっては、光活性層は、C.I.E.色度図CommissionInternationaledeL’Eclairage,1931によるy座標が0.10未満である発光色を示す。実施形態によっては、y座標は0.7未満である。x座標は0.135~0.165の範囲内である。光活性層は、前述のように液体組成物から液体付着によって形成することができる。実施形態によっては、光活性層は蒸着によって形成される。実施形態によっては、赤色、緑色、および青色のサブピクセルを形成するために、3つの異なる光活性組成物が液体付着によって塗布される。実施形態によっては、有色サブピクセルのそれぞれが、本発明に記載の新規の電気活性組成物を用いて形成される。実施形態によっては、全ての色でホスト物質が同一である。実施形態によっては、異なる色に異なるホスト物質が用いられる。b.デバイスの他の層デバイス中の他の層は、そのような層に有用であることが知られている任意の物質で作ることができる。陽極110は、正の電荷担体を注入するのに特に効率的な電極である。それは、例えば、金属を含む物質、混合金属、合金、金属酸化物または混合金属酸化物で作ることができるか、またはそれは導電性ポリマーにすることができるか、あるいはそれらの混合物にすることもできる。好適な金属としては、11族の金属、4~6族の金属、および8~10族の遷移金属がある。陽極を光透過性にする場合、12族、13族および14族の金属の混合金属酸化物インジウム-スズ-酸化物などが一般的に使用される。陽極110は、Flexiblelight-emittingdiodesmadefromsolubleconductingpolymer,Naturevol.357,pp477-47911June1992に記載されているようにポリアニリンなどの有機物質を含むこともできる。生じた光を見ることができるように、陽極および陰極のうちの少なくとも1つが、望ましくは少なくとも部分的に透明である。正孔注入層120は正孔注入物質を含み、有機電子デバイスにおいて1つまたは複数の機能を有しうる。その機能としては、下にある層の平坦化、電荷輸送特性及び/または電荷注入特性、不純物酸素または金属イオンなどの除去、および有機電子デバイスの性能を促進または向上させる他の側面があるが、それらに限定されない。正孔注入物質は、ポリマー、オリゴマー、または小分子でありうる。それらは、溶液、分散液、懸濁液、エマルジョン、コロイド状混合物、または他の組成物の形であり得る液体から付着させるか、あるいは蒸着させることができる。正孔注入層は、ポリアニリンPANIまたはポリエチレンジオキシチオフェンPEDOTなどの高分子材料プロトニック酸がドープされることが多いによって形成させることができる。プロトニック酸は、例えば、ポリスチレンスルホン酸、ポリ2-アクリルアミド-2-メチル-1-プロパンスルホン酸などであってよい。正孔注入層は、銅フタロシアニンおよびテトラチアフルバレン-テトラシアノキノジメタン系TTF-TCNQなどの電荷移動化合物などを含むことができる。実施形態によっては、正孔注入層は、少なくとも1種類の導電性ポリマーおよび少なくとも1種類のフッ素化酸ポリマーを含む。このような物質は、例えば、米国特許出願公開第2004/0102577号明細書、米国特許出願公開第2004/0127637号明細書、米国特許出願公開第2005/0205860号明細書、および国際公開第2009/018009号パンフレットに記載されている。層130用の他の正孔輸送物質の例は、例えば、Y.WangによってKirk-OthmerEncyclopediaofChemicalTechnology,FourthEdition,Vol.18,p.837-860,1996にまとめられている。正孔輸送分子および正孔輸送ポリマーの両方を使用できる。通常用いられる正孔輸送分子は以下のものである:N,N’-ジフェニル-N,N’-ビス3-メチルフェニル-[1,1’-ビフェニル]-4,4’-ジアミンTPD、1,1-ビス[ジ-4-トリルアミノフェニル]シクロヘキサンTAPC、N,N’-ビス4-メチルフェニル-N,N’-ビス4-エチルフェニル-[1,1’-3,3’-ジメチルビフェニル]-4,4’-ジアミンETPD、テトラキス-3-メチルフェニル-N,N,N’,N’-2,5-フェニレンジアミンPDA、a-フェニル-4-N,N-ジフェニルアミノスチレンTPS、p-ジエチルアミノ-ベンズアルデヒドジフェニルヒドラゾンDEH、トリフェニルアミンTPA、ビス[4-N,N-ジエチルアミノ-2-メチルフェニル]4-メチルフェニルメタンMPMP、1-フェニル-3-[p-ジエチルアミノスチリル]-5-[p-ジエチルアミノフェニル]ピラゾリンPPRまたはDEASP、1,2-trans-ビス9H-カルバゾール-9-イルシクロブタンDCZB、N,N,N’,N’-テトラキス4-メチルフェニル-1,1’-ビフェニル-4,4’-ジアミンTTB、N,N’-ビスナフタレン-1-イル-N,N’-ビス-フェニルベンジジンα-NPB、およびポルフィリン化合物銅フタロシアニンなど。通常用いられる正孔輸送ポリマーは、ポリビニルカルバゾール、フェニルメチル-ポリシラン、およびポリアニリンである。正孔輸送分子上述したものなどをポリマーポリスチレンおよびポリカーボネートなどにドープすることによって、正孔輸送ポリマーを得ることも可能である。場合によっては、トリアリールアミンポリマー、特にトリアリールアミン-フルオレンコポリマーが使用される。場合によっては、これらのポリマーおよびコポリマーは架橋性である。実施形態によっては、正孔輸送層はp-ドーパントをさらに含む。実施形態によっては、正孔輸送層はp-ドーパントがドープされる。p-ドーパントの例としては、テトラフルオロテトラシアノキノジメタンF4-TCNQおよびペリレン-3,4,9,10-テトラカルボン酸-3,4,9,10-二無水物PTCDAがあるが、これらに限定されない。層150中に使用できる電子輸送物質の例としては、金属キレートオキシノイド化合物トリス8-ヒドロキシキノラトアルミニウムAlQ、ビス2-メチル-8-キノリノラトp-フェニルフェノラトアルミニウムBAlq、テトラキス-8-ヒドロキシキノラトハフニウムHfQ、およびテトラキス-8-ヒドロキシキノラトジルコニウムZrQなどの金属キノレート誘導体など;およびアゾール化合物2-4-ビフェニリル-5-4-t-ブチルフェニル-1,3,4-オキサジアゾールPBD、3-4-ビフェニリル-4-フェニル-5-4-t-ブチルフェニル-1,2,4-トリアゾールTAZ、および1,3,5-トリフェニル-2-ベンゾイミダゾールベンゼンTPBIなど;キノキサリン誘導体2,3-ビス4-フルオロフェニルキノキサリンなど;フェナントロリン類4,7-ジフェニル-1,10-フェナントロリンDPAおよび2,9-ジメチル-4,7-ジフェニル-1,10-フェナントロリンDDPAなど;およびそれらの混合物があるが、これらに限定されない。実施形態によっては、電子輸送層はn-ドーパントをさらに含む。n-ドーパント物質はよく知られている。n-ドーパントとしては、1族および2族の金属;1族および2族の金属塩LiF、CsF、およびCs2CO3など;1族および2族の金属有機化合物Liキノレートなど;ならびに分子n-ドーパントロイコ染料など、金属錯体W2hpp4[ここでhpp=1,3,4,6,7,8-ヘキサヒドロ-2H-ピリミド-[1,2-a]-ピリミジンである]、およびコバルトセンなど、テトラチアナフタセン、ビスエチレンジチオテトラチアフルバレン、複素環式ラジカルまたはジラジカル、ならびに複素環式ラジカルまたはジラジカルのダイマー、オリゴマー、ポリマー、ジスピロ化合物、および多環化合物があるが、これらに限定されない。陰極160は、電子または負の電荷担体を注入するのに特に効率的な電極である。陰極は、陽極よりも仕事関数の小さい任意の金属または非金属であってよい。陰極用の物質は、1族のアルカリ金属例えば、Li、Cs、2族のアルカリ土類金属、12族の金属希土類元素およびランタニドを含む、およびアクチニドから選択できる。アルミニウム、インジウム、カルシウム、バリウム、サマリウムおよびマグネシウムなどの物質、ならびにそれらの組合せを使用できる。動作電圧を下げるために、有機層と陰極層との間にLi含有の有機金属化合物、LiF、およびLi2Oを付着させることもできる。有機電子デバイス中に別の層を設けることが知られている。例えば、注入される正電荷の量を制御するため、かつ/または層のバンドギャップを一致させるため、あるいは保護層として機能するための、陽極110と正孔注入層120との間の層図示せずがあってよい。当該技術分野において知られている層を使用でき、それには、銅フタロシアニン、酸窒化ケイ素、フルオロカーボン類、シラン類、または金属Ptなどの極薄層がある。あるいはまた、陽極層110、活性層120、130、140、および150、または陰極層160の一部または全部を表面処理して、電荷担体輸送効率を増大させることができる。各成分層の物質の選択は、好ましくは、デバイスが高いエレクトロルミネセンス効率となるように正電荷と負電荷を釣り合わせることにより決定する。各機能層は、複数の層で構成できることが理解される。c.デバイスの製造デバイス層は、蒸着、液体付着、および熱転写などのあらゆる付着技法または技法の組み合わせによって形成することができる。ガラス、プラスチック、および金属などの基板を使用することができる。熱蒸着、化学蒸着などの従来の蒸着技法を使用できる。有機層は、限定するものではないが、スピンコーティング、浸漬被覆、ロールトゥロール技法、インクジェット印刷、連続ノズル印刷、スクリーン印刷、グラビア印刷などの従来のコーティングまたは印刷技法を使用して、好適な溶媒中の溶液または分散体から塗布することができる。実施形態によっては、有機発光デバイスの製造方法は:パターン化された陽極を上に有する基板を提供するステップと;a重水素化された第1のホスト物質、bエレクトロルミネセンスドーパント物質、およびc液体媒体を含む第1の液体組成物を付着させることによって光活性層を形成するステップと;陰極全体を形成するステップとを含む。液体組成物という用語は、1つまたは複数の物質が溶解して溶液を形成する液体媒体、1つまたは複数の物質が分散して分散液を形成する液体媒体、あるいは1つまたは複数の物質が懸濁して懸濁液またはエマルジョンを形成する液体媒体を意味することを意図している。実施形態によっては、本発明の方法は:光活性層を形成する前に正孔輸送層を形成するステップであって、正孔輸送層が、正孔輸送物質を第2の液体媒体中に含む第2の液体組成物を付着させることによって形成されるステップをさらに含む。実施形態によっては、本発明の方法は:光活性層を形成した後に電子輸送層を形成するステップであって、電子輸送層が、電子輸送物質を第3の液体媒体中に含む第3の液体組成物を付着させることによって形成されるステップをさらに含む。連続および不連続技法などのあらゆる周知の液体付着技法または技法の組み合わせを使用することができる。連続液体付着技法の例としては、スピンコーティング、グラビアコーティング、カーテンコーティング、浸漬被覆、スロットダイコーティング、吹付け塗り、および連続ノズルコーティングがあるが、これらに限定されない。不連続付着技法としては、インクジェット印刷、グラビア印刷、およびスクリーン印刷があるが、これらに限定されない。実施形態によっては、光活性層は、連続ノズルコーティングおよびインクジェット印刷から選択される方法によってあるパターンで形成される。ノズル印刷は、連続技法と見なすことができるが、層を形成するための所望の領域上のみにノズルを配置することによってパターンを形成することができる。例えば、連続した列のパターンを形成することができる。付着させる特定の組成物に好適な液体媒体は、当業者によって容易に決定することができる。一部の用途では、化合物を非水溶媒中に溶解させることが望ましい。このような非水溶媒は、C1~C20アルコール、エーテル、および酸エステルなどであってよく、比較的非極性C1~C12アルカン、あるいはトルエン、キシレン、トリフルオロトルエンなどの芳香族などであってもよい。新規の化合物を含む本明細書に記載の溶液または分散体のいずれかとしての液体組成物の製造に用いると好適な別の液体としては、塩素化炭化水素塩化メチレン、クロロホルム、クロロベンゼンなど、芳香族炭化水素置換または非置換のトルエンまたはキシレンなど、たとえばトリフルオロトルエン、極性溶媒テトラヒドロフランTHF、N-メチルピロリドンNMPなど、エステルエチルアセテートなど、アルコールイソプロパノールなど、ケトンシクロペンタトンcyclopentatoneなど、またはそれらのあらゆる混合物があるが、これらに限定されない。発光物質用の溶媒の混合物の例は、例えば、米国特許出願公開第2008-0067473号明細書に記載されている。実施形態によっては、全ホスト物質第1のホストと、第2のホストが存在する場合にはそれとを合わせたもの対ドーパントの重量比は、5:1~25:1の範囲内である。付着後、物質を乾燥させて層を形成する。加熱、真空、およびそれらの組み合わせなどの任意の従来の乾燥技法を使用できる。実施形態によっては、デバイスは、正孔注入層、正孔輸送層、および光活性層の液体付着と、陽極、電子輸送層、電子注入層、および陰極の蒸着とによって製造される。以下の実施例において、本明細書に記載の概念をさらに説明するが、これらの実施例は、請求項に記載の本発明の範囲を限定するものではない。合成例1この実施例は、化合物A1の調製を例示するものである。500mLの丸瓶フラスコに、4,4’-ジブロモ-2,2’-ジメチル-1,1’-ビナフチル4.40g、10mmol、4-ナフタレン-1-イルフェニルボロン酸5.21g、mmol、炭酸ナトリウム2M、30mL、60mmol、トルエン120mL、およびAliquat3360.5gを加えた。混合物は、システムであり、窒素下で20分間攪拌した。テトラキストリフェニルホスフィン462mg、0.4mmolを加えた後、混合物を窒素下でさらに15分間攪拌した。次いで反応物を油浴中95°Cで18時間加熱した。冷却後、混合物をCeliteパッドで濾過して、不溶性物質を除去した。溶液を希HCl10、80mL、水80mL、および飽和ブライン50mLで洗浄した。溶媒を回転蒸発により除去した。粗生成物をシリカゲルカラムに通し、トルエンを用いて溶出させた。生成物を含有する複数の画分を1つにまとめ、溶媒を回転蒸発により除去した。塩化メチレンおよびアセトニトリルから再結晶させて、生成物を白色結晶物質として得た。収量、2.6g38。NMRスペクトルは構造と一致した。合成例2この実施例は化合物A4の調製を例示するものである。500mLの丸瓶フラスコに、4,4’-ジブロモ-1,1’-ビナフチル4.12g、10mmol、3-ナフタレン-1-イルフェニルボロン酸5.21g、mmol、炭酸ナトリウム2M、30mL、60mmol、トルエン120mL、およびAliquat3360.5gを加えた。混合物は、システムであり、窒素下で20分間攪拌した。テトラキストリフェニルホスピン462mg、0.4mmolを加えた後、混合物を窒素下でさらに15分間攪拌した。油浴中95°Cにおいて窒素で18時間、反応物を攪拌し還流させた。周囲温度まで冷却した後、一部に固体の形成が見られ、これを濾過により回収した。有機層を分離し、水60mL、希HCl10、60mL、および飽和ブライン60mLで洗浄し、MgSO4上で乾燥させた。溶液をシリカゲルプラグで濾過し、溶媒を回転蒸発により蒸発させた。先に回収した固体にヘキサンを加えて粉砕し、濾過し、液体部分から得た残留物と合わせた。この物質をDCM/ヘキサンに再溶解させ、シリカゲルカラムに通し、DCM/ヘキサンを用いて溶出させた。生成物を含有する複数の画分を回収し、溶媒を回転蒸発により回収した。生成物をトルエン/EtOHから2回結晶化させて、生成物を白色結晶物質として得た。収量、2.60g39.52。NMRスペクトルは構造と一致した。合成例3この実施例は、ドーパントD3の調製を例示するものである。50mLの丸瓶フラスコに、酢酸パラジウム49mg、0.22mmol、S-Phos267mg、0.65mmol、水150mg、0.87mmol、およびジオキサン5mLを加えた。混合物を80Cまで加熱し、窒素下で15分間攪拌した。この時間の間、溶液は橙赤色から暗赤色に変化した。別の500mLの丸瓶フラスコに、3-クロロ-3’-フェニル-4-メチルビフェニル6.44g、21.71mmol、4-アミノベンゾニトリル3.14g、26.06mmol、およびジオキサン200mLを加えた。窒素下で攪拌しながら、上記触媒溶液を加え、続いてナトリウムt-ブトキシド2.71g、28.23mmolを加えた。次いで反応物を95Cにおいて窒素下で18時間攪拌した。周囲温度まで冷却した後、混合物をCeliteプラグに通し、クロロホルムを用いて溶出させ、溶媒を回転蒸発により除去した。残留物をクロロホルム10mLおよびヘキサン20mL中に溶解させ、ショートシリカゲルカラム上でクロロホルム/ヘキサン1/2で溶出させることで分離した。生成物を含有する複数の画分を回収し、溶媒を回転蒸発により除去すると、7.28gの4-3’-フェニル-4-メチルビフェニル-3-イルアミノベンゾニトリルが得られ、HPLC分析による純度は99であった。NMRスペクトルは構造と一致した。250mLの丸瓶フラスコに、4-3’-フェニル-4-メチルビフェニル-3-イルアミノベンゾニトリル3.60g、9.9mmol、6,12-ジブロモクリセン1.85g、4.71mmol、Pd2dba386mg、0.094mmol、トリ-t-ブチルホスフィン38.10mg、0.19mmol、およびトルエン47mLを加えた。混合物を窒素下で1分間攪拌し、続いてナトリウムt-ブトキシド1.00g、10.36mmolを加えた。反応物を80°Cにおいて窒素下で18時間加熱攪拌した。周囲温度まで冷却した後、混合物をCelite層およびシリカゲル層に通し、クロロホルムを用いて溶出させた。溶媒を回転蒸発により除去し、残留物を、シリカゲルカラム上のクロマトグラフィーでクロロホルム/ヘキサングラジエントを用いて溶出させることで分離した。生成物を含有する複数の画分を回収し、溶媒を回転蒸発により除去した。残留物をトルエン/EtOHから再結晶させ、生成物を白色結晶物質として得た。収量、0.25g純度>99および1.59g純度>97。NMRスペクトルは構造と一致した。合成例4この実施例は、ドーパントD4の調製を例示するものである。50mLの丸瓶フラスコに、酢酸パラジウム28mg、0.12mmol、S-Phos154mg、0.38mmol、水90mg、0.50mmol、およびジオキサン2mLを加えた。混合物を80Cまで加熱し、窒素下で15分間攪拌した。この時間の間、溶液は淡橙色から暗赤色に変化した。別の500mLの丸瓶フラスコに、3’-クロロ-5-o-トリル-2,4’-ジメチルビフェニル4.00g、96、12.52mmol、5-フルオロ-2-メチルアニリン1.90g、15.02mmol、およびジオキサン200mLを加えた。窒素下で攪拌しながら、上記触媒溶液を加え、続いてナトリウムt-ブトキシド1.56g、16.27mmolを加えた。次いで反応を90Cにおいて窒素下で18時間攪拌した。周囲温度まで冷却した後、混合物をCeliteプラグに通し、クロロホルムを用いて溶出させ、溶媒を回転蒸発により除去した。残留物をジクロロメタン/ヘキサン1/1、20mL中に溶解させ、ショートシリカゲルカラム上で最初にヘキサンで溶出させ、次いでクロロホルム/ヘキサン1/1を用いて溶出させることで分離した。生成物を含有する複数の画分を回収し、溶媒を回転蒸発により除去すると、4.95gの5’-o-トリル-N-5-フルオロ-2-メチルフェニル-2’,4-ジメチルビフェニル-3-アミンが得られ、HPLC分析による純度は99であった。NMRスペクトルは構造と一致した。250mLの丸瓶フラスコに、5’-o-トリル-N-5-フルオロ-2-メチルフェニル-2’,4-ジメチルビフェニル-3-アミン2.47g、6.209mmol、6,12-ジブロモクリセン1.11g、2.80mmol、Pd2dba356mg、0.062mmol、トリ-t-ブチルホスフィン23mg、0.11mmol、およびトルエン62mLを加えた。混合物を窒素下で1分間攪拌し、続いてナトリウムt-ブトキシド0.60g、6.20mmolを加えた。反応物を80°Cにおいて窒素下で18時間加熱攪拌した。周囲温度まで冷却した後、混合物をCelite層およびシリカゲル層に通し、クロロホルムを用いて溶出させた。溶媒を回転蒸発により除去し、残留物を、シリカゲルカラム上でクロロホルム/ヘキサングラジエントを用いて溶出させるクロマトグラフィーにより分離した。生成物を含有する複数の画分を回収し、溶媒を回転蒸発により除去した。残留物をクロロホルム/EtOHから再結晶させて、生成物を白色結晶物質として得た。収量、0.26g純度>99。NMRスペクトルは構造と一致した。合成例5この実施例は、ドーパントD9の調製を例示するものである。a中間体1の合成グローブボックス中の250mLのフラスコに、2.00g、5.23mmol、4,4,5,5-テトラメチル-2-4-ナフタレン-4-イルフェニル-1,3,2-ジオキサボロラン1.90g、5.74mmol、トリスジベンジリデンアセトンジパラジウム00.24g、0.26mmol、およびトルエン50mLを加えた。反応フラスコをドライボックスから取り出し、冷却器および窒素注入口を取り付けた。脱気した炭酸ナトリウム水溶液2M、20mLをシリンジによって加えた。反応物を90°Cで終夜加熱攪拌した。反応をHPLCにより監視した。室温まで冷却した後、有機層を分離した。水層をDCMで2回洗浄し、1つにまとめた有機層を回転蒸発により濃縮して、灰色粉末を得た。中性アルミナによる濾過、ヘキサンによる沈殿、およびシリカゲル上のカラムクロマトグラフィーにより精製して、2.28gの白色粉末86を得た。生成物を、米国特許出願公開第2008-0138655号明細書に記載されるようにさらに精製して、少なくとも99.9のHPLC純度、および0.01以下の不純物吸光度を得た。bドーパントD9の合成窒素雰囲気下で、AlCl30.48g、3.6mmolを、中間体15g、9.87mmolのペルジュウテロベンゼンすなわちベンゼン-D6C6D6100mL溶液に加えた。得られた混合物を室温で6時間攪拌した後、D2O50mLを加えた。層を分離させ、続いて水層をCH2Cl22×30mLで洗浄した。1つにまとめた有機層を硫酸マグネシウム上で乾燥させ、揮発分を回転蒸発により除去した。粗生成物をカラムクロマトグラフィーにより精製した。重水素化生成物D9xynm=21~23を白色粉末として得た4.5g。生成物を、米国特許出願公開第2008-0138655号明細書に記載されるようにさらに精製して、少なくとも99.9のHPLC純度、および0.01以下の不純物吸光度を得た。得られた物質が、先に得た中間体1と同レベルの純度であることが分かった。構造を1HNMR、13CNMR、2DNMR、および1H-13CHSQC異核種単一量子コヒーレンスによって確認した。デバイス例1~3および比較例A~Bこれらの例は、OLEDデバイスの製造および性能を示すものである。比較例では、D9をホストとして使用した。このような物質の非重水素化類似体は、例えば、米国特許出願公開第2007-0088185号明細書に青色ホスト物質として以前に開示されている。デバイスは、ガラス基板上に以下の構造を有した:陽極=インジウムスズ酸化物ITO、50nm正孔注入層=HIJ-150nm、これはポリマーフッ素化スルホン酸がドープされた導電性ポリマーである。このような物質は、例えば、米国特許出願公開第2004/0102577号明細書、米国特許出願公開第2004/0127637号明細書、米国特許出願公開第2005/0205860号明細書、および国際公開第2009/018009号パンフレットに記載されている。正孔輸送層=HT-120nm、これはトリアリールアミン含有コポリマーである。このような物質は、例えば、国際公開第2009/067419号パンフレットに記載されている。光活性層は表1に示している20nm。電子輸送層=ET-110nm、これはフェナントロリン誘導体である電子注入層/陰極=CsF/Al0.7/100nmOLEDデバイスは、溶液処理と熱蒸発技法とを併用することによって作製した。パターン化インジウムスズ酸化物ITOで被覆されたガラス基板ThinFilmDevices,Incからのものを使用した。こうしたITO基板は、シート抵抗が30Ω/□であり光透過率が80であるITOで被覆されたCorning1737ガラスをベースにしている。パターン化ITO基板を、洗浄剤水溶液中で超音波を使って清浄にし、蒸留水ですすいだ。その後、パターン化ITOをアセトン中で超音波を使って清浄にし、イソプロパノールですすぎ、窒素流で乾燥させた。デバイスの作製の直前に、清浄にしたパターン化ITO基板を紫外オゾンで10分間処理した。冷却直後に、HIJ-1の水性分散液を、ITO表面を覆うようにスピンコーティングし、加熱して溶媒を除去した。冷却後、基板に正孔輸送物質をスピンコーティングし、加熱して溶媒を除去した。冷却後、基板に、光活性層物質のメチルベンゾエート中の溶液をスピンコーティングし、加熱して溶媒を除去した。基板をマスキングし、真空チャンバーに入れた。電子輸送層を熱蒸発によって付着させ、その後、CsF層を付着させた。次いで真空中でマスクを変え、Al層を熱蒸発で付着させた。チャンバーのガス抜きを行い、ガラスの蓋、乾燥剤、および紫外線硬化性エポキシを用いてデバイスを封入した。OLED試料は、1電流-電圧I-V曲線、2エレクトロルミネセンスの輝度対電圧、および3エレクトロルミネセンススペクトル対電圧を測定して特徴を決定した。3種類の測定はすべて同時にコンピュータで実行し制御した。ある一定電圧でのデバイスの電流効率は、LEDのエレクトロルミネセンス輝度を、デバイスを作動させるのに必要な電流密度で割ることによって求められる。単位はcd/Aである。結果を表2に示す。表から分かるように、本明細書に記載のホスト物質を有するデバイスで、より小さいCIEy値を有するより濃い青色が得られる。概要および実施例において上で述べた作業のすべてが必要であるわけではないこと、特定作業の一部は必要ではないことがあること、また説明したものに加えて1つまたは複数の更なる作業が実行されうることに留意されたい。またさらに、列挙されている作業の順序は、必ずしもそれらが実行される順序ではない。上記の明細書により、各概念が特定の実施形態に関連して説明された。しかし、以下の請求項に記載した本発明の範囲から逸脱することなく様々な修正および変更を行うことができることは、当業者により理解される。したがって、明細書および図は、制限的な意味ではなく例示的なものと見なすべきであり、そのような修正はすべて本発明の範囲に含まれることが意図される。上記において、便益、他の利点、および問題の解決法は、特定の実施形態に関連して説明されている。しかし、便益、利点、問題の解決法、ならびにいずれかの便益、利点、または解決法をもたらしうるかまたはより顕著なものにしうるどの特徴も、いずれかまたはすべての請求項の重要な特徴、必須の特徴、または基本的特徴と解釈すべきではない。明快にするために別々の実施形態の文脈において本明細書で説明されている特定の複数の特徴を、1つの実施形態で兼ね備えさせることもできることを理解すべきである。その逆に、簡潔にするために1つの実施形態の文脈で説明されている様々な特徴を、別個に、あるいは任意の副次的な組合せで備えさせることもできる。さらに、範囲内に示されている値に言及する場合、それはその範囲内の各値およびすべての値を含む。"